ЧАСТИЦЫ, ИМЕЮЩИЕ ПОКРЫТИЕ, И СПОСОБЫ ИХ ФОРМИРОВАНИЯ

1. Имеющая покрытие частица, включающая:
частицу ядра, содержащую сверхтвердый материал и имеющую средний диаметр от 1 мкм до 500 мкм;
материал покрытия, сцепленный по меньшей мере с частью внешней поверхности частицы ядра и покрывающий эту поверхность, причем материал покрытия включает концевую аминогруппу; и
множество сцепленных с материалом покрытия наночастиц, выбранных из группы, включающей углеродные нанотрубки, нанографит, нанографен, не алмазные аллотропы углерода, наноалмаз с модифицированной поверхностью, частицы BeO с размером в нанометровом диапазоне и частицы с размером в нанометровом диапазоне, содержащие элемент из группы VIIIA.
2. Имеющая покрытие частица по п. 1, в которой внешняя поверхность частицы ядра несет первый суммарный заряд, материал покрытия несет второй суммарный заряд, противоположный первому суммарному заряду, а внешняя поверхность по меньшей мере части наночастиц из множества наночастиц несет третий суммарный заряд, противоположный второму суммарному заряду.
3. Имеющая покрытие частица по п. 1, кроме того, включающая по меньшей мере материал второго покрытия, сцепленный и покрывающий по меньшей мере часть наночастиц из множества наночастиц.
4. Имеющая покрытие частица по п. 3, кроме того, включающая по меньшей мере второе множество наночастиц, выбранных из группы, включающей углеродные нанотрубки, нанографит, нанографен, не алмазные аллотропы углерода, наноалмаз с модифицированной поверхностью, частицы BeO с размером в нанометровом диапазоне и частицы с размером в нанометровом диапазоне, содержащие элемент из группы VIIIA, сцепленных по меньшей мере с материалом второго покрытия.
5. Имеющая покрытие частица по п. 4, в которой множество наночастиц содержит материал, отличный от материала по меньшей мере второго множества наночастиц.
6. Имеющая покрытие частица по п. 4 или 5, в которой частица ядра, материал покрытия, множество наночастиц, по меньшей мере материал второго покрытия и по меньшей мере второе множество наночастиц несут суммарный заряд, противоположный суммарному заряду прилегающих к ним элементов.
7. Имеющая покрытие частица по п. 4 или 5, кроме того, включающая множество других материалов покрытия и другие множества наночастиц, последовательно расположенные друг над другом и сцепленные друг с другом.
8. Имеющая покрытие частица по п. 1, у которой материал покрытия включает по меньшей мере один материал из группы, включающей полиаллиламин и разветвленный полиэтиленимин.
9. Способ нанесения покрытия на частицу, включающий
по меньшей мере частичное покрытие частицы ядра, содержащей сверхтвердый материал и имеющей средний диаметр от 1 мкм до 500 мкм, материалом покрытия, включающим концевую аминогруппу;
сцепление материала покрытия с внешней поверхностью частицы ядра;
помещение по меньшей мере частично покрытой частицы ядра в дисперсию, содержащую множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы; и
сцепление по меньшей мере части наночастиц из множества наночастиц с материалом покрытия.
10. Способ по п. 9, кроме того, включающий
придание внешней поверхности частицы ядра первого суммарного заряда, противоположного второму суммарному заряду материала покрытия; и придание внешней поверхности по меньшей мере части наночастиц из множества наночастиц третьего суммарного заряда, противоположного второму суммарному заряду.
11. Способ по п. 9, кроме того, включающий
по меньшей мере частичное покрытие по меньшей мере части наночастиц из множества наночастиц материалом покрытия, содержащим концевую аминогруппу; и
сцепление материала покрытия по меньшей мере с частью наночастиц из множества наночастиц.
12. Способ по п. 11, кроме того, включающий
помещение частицы ядра, материала покрытия и по меньшей мере части наночастиц из множества наночастиц в дисперсию, содержащую другое множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы, и
сцепление по меньшей мере части наночастиц другого множества наночастиц с материалом покрытия.
13. Способ по п. 12, в котором помещение частицы ядра, материала покрытия и по меньшей мере части наночастиц из множества наночастиц в дисперсию, содержащую другое множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы, включает помещение частицы ядра, материала покрытия и по меньшей мере части наночастиц из множества наночастиц в дисперсию, содержащую другое множество наночастиц, содержащих материал, отличный от материала по меньшей мере части наночастиц из множества наночастиц.
14. Способ по п. 12 или п. 13, кроме того, включающий повторение действий, включающих нанесение по меньшей мере частичного покрытия, сцепление, помещение в дисперсию и сцепление, заданное число раз.
15. Способ по п. 9, кроме того, включающий модификацию внешней поверхности частицы ядра до нанесения на частицу ядра по меньшей мере частичного покрытия.
16. Способ по п. 9, кроме того, включающий модификацию внешней поверхности множества наночастиц до помещения частицы ядра, имеющей по меньшей мере частичное покрытие, в дисперсию, содержащую множество наночастиц.
17. Способ по п. 9 или п. 16, кроме того, включающий
помещение частицы ядра, материала покрытия и по меньшей мере части наночастиц из множества наночастиц в дисперсию, содержащую множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы, в которой множество наночастиц имеет заряд, противоположный заряду по меньшей мере части наночастиц; и
сцепление по меньшей мере части других наночастиц из множества наночастиц с по меньшей мере частью наночастиц из этих наночастиц.
18. Способ по п. 9 или 16, кроме того, включающий сшивание материала покрытия.
19. Способ по п. 9 или 16, в котором по меньшей мере частичное покрытие частицы ядра, содержащей сверхтвердый материал и имеющей средний диаметр от 1 мкм до 500 мкм, материалом покрытия, содержащим концевую аминогруппу, включает по меньшей мере частичное покрытие частицы ядра по меньшей мере одним материалом из группы, включающей полиаллиламин и разветвленный полиэтиленимин.
20. Способ изготовления поликристаллического элемента, включающий
по меньшей мере частичное покрытие множества частиц ядра, содержащих сверхтвердый материал и имеющих средний диаметр частиц от 1 мкм до 500 мкм, материалом покрытия, содержащим концевую аминогруппу;
сцепление материала покрытия с внешней поверхностью множества частиц ядра;
помещение множества частиц ядра, имеющих по меньшей мере частичное покрытие, в дисперсию, содержащую множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы;
сцепление по меньшей мере части наночастиц из множества наночастиц с материалом покрытия; и
связывание между собой по меньшей мере части имеющих по меньшей мере частичное покрытие частиц ядра из множества частиц ядра, имеющих по меньшей мере частичное покрытие, путем обработки их в режиме высокого давления и высокой температуры для создания поликристаллического материала.
21. Способ по п. 20, кроме того, включающий
придание внешней поверхности множества частиц ядра первого суммарного заряда, противоположного второму суммарному заряду материала покрытия; и
придание внешней поверхности по меньшей мере части наночастиц из множества наночастиц третьего суммарного заряда, противоположного второму суммарному заряду.
22. Способ по п. 20, кроме того, включающий по меньшей мере частичное покрытие по меньшей мере части наночастиц из множества наночастиц материалом покрытия, содержащим концевую аминогруппу.
23. Способ по п. 22, кроме того, включающий
помещение множества частиц ядра, материала покрытия и по меньшей мере части наночастиц из множества наночастиц в дисперсию, содержащую другое множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы; и
сцепление по меньшей мере части наночастиц другого множества наночастиц с материалом покрытия.
24. Способ по п. 23, в котором помещение множества частиц ядра, материала покрытия и по меньшей мере части наночастиц из множества наночастиц в дисперсию, содержащую другое множество наночастиц, содержащих материал, выбранный из группы, включающей графит, графен, не алмазный аллотроп углерода, алмаз с модифицированной поверхностью, BeO и элемент из группы VIIIA, диспергированных в материале непрерывной фазы, включает помещение множества частиц ядра, материала покрытия и по меньшей мере части наночастиц из множества наночастиц в дисперсию, содержащую другое множество наночастиц, содержащих материал, отличный от материала по меньшей мере части наночастиц из множества наночастиц.